"非水性媒質中、NCC粒子の存在下でのL-ラクチドの開環重合を含む、ナノ結晶性セルロースNCCとポリ乳酸PLAとのナノ複合体の製造方法。開環重合が、無水条件下で実施される、請求項1に記載の方法。非水性媒質からナノ複合体を回収するステップをさらに含む、請求項1又は2に記載の方法。開環重合が、有機溶媒中で実施される、請求項1~3いずれかに記載の方法。有機溶媒が、ジメチルスルホキシドである、請求項4に記載の方法。回収が、非水性媒質からナノ複合体を沈殿させること、及び生じる沈殿物を透析によって精製することを含む、請求項3に記載の方法。開環重合が、触媒の存在下で、高い温度で実施される、請求項1から6のいずれかに記載の方法。高い温度が、約100°C~約150°Cである、請求項7に記載の方法。開環重合が、高い温度で1~20時間実施される、請求項8に記載の方法。時間が、15~20時間である、請求項9に記載の方法。開環重合が、前記開環重合のための開始剤の存在下で実施され、前記開始剤がアルコール基を有する、請求項1~10のいずれかに記載の方法。開環重合中に生じる遊離PLAホモポリマーの少なくとも一部が、回収されるナノ複合体と共に加工助剤として保持される、請求項3に記載の方法。ナノ結晶性セルロースNCCとポリ乳酸PLAとのナノ複合体であって、前記PLAが前記NCC上にグラフトされている、上記ナノ複合体。ナノ複合体のNCCナノ結晶が、前記ナノ結晶に独立に連結され、且つ前記ナノ結晶から放射状に広がるいくつかの又は多数のポリマー鎖を有する、請求項13に記載のナノ複合体。30から90を超えるPLAのグラフト率を有する、請求項13又は14に記載のナノ複合体。グラフト率が、約85である、請求項15に記載のナノ複合体。押出し、射出又は圧縮成型を使用して、PLA、ポリヒドロキシブチレートPHB、又はポリヒドロキシアルカノエートPHAから選択されるポリマーと配合又はブレンドされた、請求項13~16のいずれかに記載のナノ複合体を含む組成物。ポリマーが、高分子量PLAである、請求項17に記載の組成物。PLAが、20,000~1,000,000の分子量を有する、請求項18に記載の組成物。包装及びその他の工業的応用のための、フィルム形態又は3次元成型が可能な製品の形態の、請求項17~19のいずれかに記載の組成物。織物及び工学的応用のための、エマルジョン、溶融又は電気紡糸された繊維又は織り糸の形態の、請求項17~19のいずれかに記載の組成物。"